(57)【要約】【課題】貯蔵安定性が高く、基材への密着性が高く、かつ紫外線硬化性に優れていて表面硬度が高い硬化物を与える硬化性組成物を提供することを目的とする。【解決手段】チオール基（ａ）を有する化合物（Ａ）と、最高被占軌道（ＨＯＭＯ）エネルギーが−８．０〜−５．５ｅＶである化合物（Ｂ）と、エチレン性重合性基（ｃ）を有するモノマー（Ｃ）とを含有する硬化性樹脂組成物であって、（Ｃ）は前記の化合物（Ａ）と化合物（Ｂ）を除くモノマーである硬化性樹脂組成物。【選択図】    なし【特許請求の範囲】
【請求項１】
チオール基（ａ）を有する化合物（Ａ）と、最高被占軌道（ＨＯＭＯ）エネルギーが−８．０〜−５．５ｅＶである化合物（Ｂ）と、エチレン性重合性基（ｃ）を有するモノマー（Ｃ）とを含有する硬化性樹脂組成物であって、（Ｃ）は前記の化合物（Ａ）と化合物（Ｂ）を除くモノマーである硬化性樹脂組成物。
【請求項２】
エチレン性重合性基（ｃ）が（メタ）アクリロイル基又はアリル基である請求項１記載の硬化性樹脂組成物。
【請求項３】
化合物（Ｂ）がリン酸エステル化合物である請求項１又は２記載の硬化性樹脂組成物。
【請求項４】
化合物（Ａ）の含有量が硬化性樹脂組成物の合計重量に基づいて３〜４０重量％である請求項１〜３のいずれか記載の硬化性樹脂組成物。
【請求項５】
化合物（Ｂ）の含有量が硬化性樹脂組成物の合計重量に基づいて０．１〜１０重量％含有する請求項１〜４のいずれか記載の硬化性樹脂組成物。
【請求項６】
硬化性樹脂組成物中のチオール基の含有量が硬化性樹脂組成物の重量に基づいて、０．１〜５．０ミリモル／ｇである請求項１〜５のいずれか記載の硬化性樹脂組成物。
【請求項７】
さらに、ラジカル重合開始剤（Ｄ）を含有する請求項１〜６のいずれか記載の硬化性樹脂組成物。
【請求項８】
請求項１〜７のいずれか記載の硬化性樹脂組成物を硬化させてなる硬化膜。
【発明の詳細な説明】
【技術分野】
【０００１】
本発明は硬化性樹脂組成物に関する。詳しくは、ハードコート膜に適した高い硬度及び貯蔵安定性に優れた硬化性樹脂組成物に関する。
【背景技術】
【０００２】
従来より、ハードコート塗膜は、プラスチック表面への粉塵付着の防止や、摩擦による擦り傷を防止する目的で用いられている。特に、プラスチックフィルムを表面に設けた液晶ディスプレイ（ＬＣＤ）やタッチパネルディスプレイ等の表示装置やＬＣＤ中の偏光子、光ファイバ、光ディスク等の電子素子では、パネル前面の表面保護をはじめ、プラスチック表面への密着性、高画質を得るための高透明性などを兼ね備えたものが望まれている。近年、スマートフォンやタブレット端末など指やペンで画面に直接触れて操作するタッチパネルを備えた電子機器の普及が著しく、このような機器ではタッチパネル表面のさらなる硬度向上が求められている。
【０００３】
ハードコート塗膜は、活性エネルギー線硬化型組成物を活性エネルギー線照射で硬化させることにより得ることが出来、硬化させる際のエネルギー源としては、高圧水銀灯、超高圧水銀灯、メタルハライドランプ及びハイパワーメタルハライドランプ等（ＵＶ・ＥＢ硬化技術の最新動向、ラドテック研究会編、シーエムシー出版、１３８頁、２００６）が使用されている。
【０００４】
近年、ＬＥＤ光源を用いた紫外線照射装置でも硬化できる光硬化性樹脂の需要が高まっている。ＬＥＤ光源を用いた紫外線照射装置は、低消費電力であり、かつオゾンの発生も少ない。よってランニングコスト及び自然環境への影響を小さくできる利点がある。
【０００５】
一般にハードコート塗膜の表面保護機能を高める方策として、硬度の高い無機フィラーを活性エネルギー線硬化性組成物中へ配合し、ハードコート層とする手法が知られている（例えば特許文献１）。しかしながらこの組成物ではＬＥＤ光源での硬化性が悪く、硬度が不十分である。
また、硬化性を向上させる樹脂組成物としては、アクリレートを主成分とするモノマーもしくはオリゴマーとチオール基を２つ以上有するポリチオール化合物を５〜５０重量％含有するハードコート塗液が知られている（例えば特許文献２）。しかしながらこの組成物では貯蔵安定性が悪いために室温で保管中に増粘してしまうという問題がある。
【先行技術文献】
【特許文献】
【０００６】
【特許文献１】特開２００９−９０５２３号公報
【特許文献２】特開２０１２−１９７３８３号公報
【発明の概要】
【発明が解決しようとする課題】
【０００７】
ＬＥＤ光源は単一波長であることから、広域波長の紫外線を発する高圧水銀灯、超高圧水銀灯、メタルハライドランプなどの紫外線ランプ光源と比較して紫外線エネルギーの総量が小さく、光重合開始剤から生成するラジカルの発生量が少ない為、従来の硬化性組成物では硬化性が低下し、硬化後の樹脂強度が低下してしまうという問題があった。
本発明は、貯蔵安定性が高く、基材への密着性が高く、かつＬＥＤ光源のようなエネルギーの総量が小さい紫外線の場合でも硬化性に優れていて表面硬度が高い硬化物を与える硬化性組成物を提供することを目的とする。
【課題を解決するための手段】
【０００８】
本発明者らは、上記の目的を達成するべく検討を行った結果、本発明に到達した。
すなわち、本発明は、チオール基（ａ）を有する化合物（Ａ）と、最高被占軌道（ＨＯＭＯ）エネルギーが−８．０〜−５．５ｅＶである化合物（Ｂ）と、エチレン性重合性基（ｃ）を有するモノマー（Ｃ）とを含有する硬化性樹脂組成物であって、（Ｃ）は前記の化合物（Ａ）と化合物（Ｂ）を除くモノマーである硬化性樹脂組成物及びこの硬化性樹脂組成物を硬化させてなる硬化膜である。
【発明の効果】
【０００９】
本発明の硬化性組成物は、貯蔵安定性が高く、かつＬＥＤ光源による硬化性に優れている。さらに、基材への密着性が高く、表面硬度が高い。
【発明を実施するための形態】
【００１０】
本発明の硬化性組成物は、チオール基（ａ）を含有する化合物（Ａ）と、最高被占軌道（ＨＯＭＯ）が−８．０〜−５．５ｅＶである化合物（Ｂ）と、エチレン性重合性基（ｃ）を有するモノマー（Ｃ）とを含有することを特徴とする。但し、モノマー（Ｃ）は化合物（Ａ）と化合物（Ｂ）を除く。
【００１１】
なお、本明細書において、「（メタ）アクリレート」とは「アクリレート及び／又はメタクリレート」を、「（メタ）アクリロイル基」とは「アクリロイル基及び／又はメタクリロイル基」を意味する。
【００１２】
以下に、本発明の成分であるチオール基（ａ）を含有する化合物（Ａ）と、最高被占軌道（ＨＯＭＯ）が−８．０〜−５．５ｅＶである化合物（Ｂ）と、エチレン性重合性基（ｃ）を有するモノマー（Ｃ）を順に説明する。
本発明のチオール基（ａ）を有する化合物（Ａ）は、エチレン性重合性基（ｃ）を有するモノマー（Ｃ）の二重結合に付加することにより高分子鎖あるいは三次元網目構造が形成される。
【００１３】
一般的な（メタ）アクリレートモノマーのみで構成された硬化性樹脂の場合は酸素による硬化阻害を受けやすいが、チオール基（ａ）を有する化合物（Ａ）を含む硬化性樹脂の場合は酸素による硬化阻害を受けないため良好な硬化性となる。
【００１４】
また、チオール基（ａ）を有する化合物（Ａ）を含む硬化性樹脂は、硬化反応がラジカル連鎖による段階的逐次反応であり、硬化とともに経時的に生成ポリマーの分子量が増大していくため、硬化初期から高分子量体を与える（メタ）アクリレートモノマーのみで構成された硬化性樹脂と比べて、硬化による収縮が小さくなる性質があることから、良好な基材密着性となる。
【００１５】
チオール基（ａ）を１個有する化合物（Ａ１）としては、ｎ−ヘキシルメルカプタン、ｎ−オクチルメルカプタン、ｎ−ドデシルメルカプタン及びｔ−ドデシルメルカプタン等が挙げられる。
【００１６】
チオール基（ａ）を２個有する化合物（Ａ２）としては、例えば、１，２−エタンジチオール、１，３−プロパンジチオール、１，４−ブタンジチオール、２，３−ブタンジチオール、１，５−ペンタンジチオール、１，６−ヘキサンジチオール、１，８−オクタンジチオール、１，９−ノナンジチオール、２，３−ジメルカプト−１−プロパノール、ジチオエリスリトール、２，３−ジメルカプトサクシン酸、１，２−ベンゼンジチオール、１，２−ベンゼンジメタンチオール、１，３−ベンゼンジチオール、１，３−ベンゼンジメタンチオール、１，４−ベンゼンジメタンチオール、３，４−ジメルカプトトルエン、４−クロロ−１，３−ベンゼンジチオール、２，４，６−トリメチル−１，３−ベンゼンジメタンチオール、４，４’−チオジフェノール、２−ヘキシルアミノ−４，６−ジメルカプト−１，３，５−トリアジン、２−ジエチルアミノ−４，６−ジメルカプト−１，３，５−トリアジン、２−シクロヘキシルアミノ−４，６−ジメルカプト−１，３，５−トリアジン、２−ジ−ｎ−ブチルアミノ−４，６−ジメルカプト−１，３，５−トリアジン、エチレングリコールビス（３−メルカプトプロピオネート）、ブタンジオールビスチオグリコレート、エチレングリコールビスチオグリコレート、２，５−ジメルカプト−１，３，４−チアジアゾール、２，２’−（エチレンジチオ）ジエタンチオール、２，２−ビス（２−ヒドロキシ−３−メルカプトプロポキシフェニルプロパン）及び１，４−ビス（３−メルカプトブチリルオキシ）ブタン等が挙げられる。
【００１７】
チオール基（ａ）を３個有する化合物（Ａ３）としては、例えば、１，２，６−ヘキサントリオールトリチオグリコレート、１，３，５−トリチオシアヌル酸、トリメチロールプロパントリス（３−メルカプトプロピオネート）、トリメチロールプロパントリスチオグリコレート及びトリス［（３−メルカプトプロピオニロキシ）−エチル］イソシアヌレート等が挙げられる。
【００１８】
チオール基（ａ）を４個有する化合物（Ａ４）としては、例えば、ペンタエリスリトールテトラキス（３−メルカプトブチレート）、ペンタエリスリトールテトラキス（３−メルカプトプロピオネート）及びペンタエリスリトールテトラキスチオグリコレート等が挙げられる。
【００１９】
チオール基（ａ）を５個以上有する化合物（Ａ５）としては、ジペンタエリスリトールヘキサキス（３−メルカプトプロピオネート）、ヒドロキシ基を持つ（メタ）アクリレートモノマーと（メタ）アクリレートモノマーのラジカル重合反応した後、メルカプト有機酸とのエステル化反応させて得られる化合物等が挙げられる。
【００２０】
化合物（Ａ）のうち、硬化性と貯蔵安定性の観点から、チオール基（ａ）を２個以上有する化合物が好ましく、特に好ましくはチオール基（ａ）を３個有する化合物、最も好ましくはトリメチロールプロパントリス（３−メルカプトプロピオネート）、ペンタエリスリトールテトラキス（３−メルカプトブチレート）及びペンタエリスリトールテトラキス（３−メルカプトプロピオネート）である。
【００２１】
本発明の硬化性樹脂組成物のチオール基の含有量は硬化性樹脂組成物の重量に基づいて、好ましくは０．１〜５．０ミリモル／ｇであり、更に好ましくは０．４〜４．５ミリモル／ｇであり、最も好ましくは０．５〜４．２ミリモル／ｇである。０．１ミリモル／ｇ以上だと硬化性が良好であり、５．０ミリモル／ｇ以下だと貯蔵安定性が良好である。
なお、チオール基の含有量は特開昭６２−１８７７３１号公報記載の方法に従って定量できる。
【００２２】
硬化性樹脂組成物中の化合物（Ａ）の含有量は、硬化性樹脂組成物の重量に基づいて、硬化性及び貯蔵安定性の観点から、好ましくは３〜４０重量％であり、更に好ましくは３〜３５重量％、最も好ましくは３〜３３重量％である。
【００２３】
本発明の最高被占軌道（ＨＯＭＯ）エネルギーが−８．０〜−５．５ｅＶである化合物（Ｂ）を含有することにより、チオール基（ａ）を持つ化合物（Ａ）とエチレン性重合性基（ｃ）を有するモノマー（Ｃ）の反応を抑制することができる。
化合物（Ｂ）のＨＯＭＥエネルギーが−８．０〜−５．５ｅＶであることで、チオール基（ａ）を持つ化合物（Ａ）と相互作用し、化合物（Ａ）とエチレン性重合性基（ｃ）を有するモノマー（Ｃ）との重合を阻害することができ、貯蔵安定性を高めることができる。また光硬化の際には光重合開始剤から発生する大量のラジカルにより、化合物（Ｂ）と化合物（Ｃ）の相互作用があっても化合物（Ａ）と化合物（Ｃ）の重合が進み、硬化することができる。このように化合物（Ｂ）は光硬化を阻害することなく、貯蔵安定性を高めることができる。
ここでの「最高被占軌道」とは電子が充填されている最も高い軌道を示すエネルギー準位であって、以下の方法で、最高被占軌道（ＨＯＭＯ）エネルギーを算出することができる。
【００２４】
第一原理分子軌道計算によるＨＯＭＯエネルギーは、計算する分子に対して力場計算により配座解析を行い、半経験的分子軌道法であるＡＭ１により構造最適化ののち、基底関数を６−３１Ｇ（ｄ）としてＨａｒｔｒｅｅ−Ｆｏｃｋ法で計算される値である。計算を行うプログラムとしては、Ｇａｕｓｓｉａｎ０３（ガウシアン社）が用いられる〔参考文献：「電子構造論による化学の探求（第二版）Ｊａｍｅｓ  Ｂ．  Ｆｏｒｅｓｍａｎ，  ＡＥｌｅｅｎ  Ｆｒｉｓｃｈ共著、田崎健三訳、ガウシアン社」；１９９８年３月Ｇａｕｓｓｉａｎ，  ｉｎｃ．発行〕。
【００２５】
以下に、Ｇａｕｓｓｉａｎ０３を使用してこれらのエネルギーを計算する具体的な操作手順を示す。
（１）Ｇａｕｓｓ  Ｖｉｅｗ画面にて構造式を作成したのち、Ｃａｌｃｕｌａｔｅ画面にて、Ｊｏｂ  Ｔｙｐｅ「Ｅｎｅｒｇｙ，  Ｍｅｔｈｏｄ「Ｇｒｏｕｎｄ  Ｓｔａｔｅ，  Ｍｅｃｈａｎｉｃｓ，  ＵＦＦ」、Ｃｈａｒｇｅ「０」、Ｓｐｉｎ「Ｓｉｎｇｌｅｔ」をそれぞれ選択または入力し、作成した構造式について分子構造の最適化を行う。
（２）次に、同じＣａｌｃｕｌａｔｅ画面にてＪｏｂ  Ｔｙｐｅ「Ｏｐｔｉｍｉｚａｔｉｏｎ」，  Ｍｅｔｈｏｄ「Ｇｒｏｕｎｄ  Ｓｔａｔｅ、Ｓｅｍｉ−ｅｍｐｉｒｉｃａｌ、Ｄｅｆａｕｌｔ  Ｓｐｉｎ、ＡＭ１」、Ｃｈａｒｇｅ「０」、Ｓｐｉｎ「Ｓｉｎｇｌｅｔ」をそれぞれ選択または入力し、さらに最適化を行う。
（３）続いて、ＪｏｂＴｙｐｅ「Ｏｐｔｉｍｉｚａｔｉｏｎ」、Ｍｅｔｈｏｄ「Ｇｒｏｕｎｄ  Ｓｔａｔｅ、Ｈａｒｔｒｅｅ−Ｆｏｃｋ、Ｒｅｓｔｒｉｃｔｅｄ」、Ｂａｓｉｓ  Ｓｅｔ「６−３１Ｇ，  ｄ」、Ｃｈａｒｇｅ「０」、Ｓｐｉｎ「Ｓｉｎｇｌｅｔ」、Ｓｏｌｖａｔｉｏｎ「Ｎｏｎｅ」、Ａｄｄｉｔｉｏｎａｌ  Ｋｅｙｗｏｒｄｓ「Ｐｏｐ＝Ｒｅｇ」をそれぞれ選択し、最適化された分子構造における真空時の分子軌道エネルギーを計算する。
（４）得られた計算結果のうち、電子に占有されている最もエネルギーの高い分子軌道（最高被占軌道）に対応する数値がＨＯＭＯエネルギーである。
【００２６】
ＨＯＭＯエネルギーが−８．０〜−５．５ｅＶである化合物（Ｂ）としては、２−アクリロイルエチルアシッドフォスフェートとビス［２−（アクリロイオキシ）エチル］フォスフェートの混合物（−７．７ｅＶ）、２−メタクリロイロキシエチルカプロラクタム変性アシッドホスフェート（−７．１ｅＶ）、エチドロン酸（−６．６ｅＶ）及びフェニルホスホン酸（−７．１ｅＶ）等が挙げられ、好ましくはリン酸エステル化合物である。
【００２７】
化合物（Ｂ）のＨＯＭＯエネルギーは、−８．０ｅＶより小さいと硬化性が悪くなり、−５．５ｅＶより大きいと貯蔵安定性が悪くなる。
【００２８】
なお、本発明において、化合物を２種以上併用する場合は、それぞれのＨＯＭＯエネルギーの、重量の混合比率による相加平均値を採用する。
【００２９】
硬化性組成物中の化合物（Ｂ）の含有量は、貯蔵安定性と硬度の観点から、好ましくは０．１〜１０重量％であり、更に好ましくは０．１〜８重量％、最も好ましくは０．１〜７重量％である。
【００３０】
本発明の必須成分であるエチレン性重合性基（ｃ）を有するモノマー（Ｃ）のエチレン性重合性基（ｃ）としては、（メタ）アクリロイル基、アリル基、ビニル基及びマレイミド基等が挙げられる。
これらのうち好ましいエチレン性重合性基（ｃ）は、（メタ）アクリロイル基、アリル基及びビニル基であり、特に好ましくは、（メタ）アクリロイル基である。
【００３１】
本発明のこのエチレン性重合性基（ｃ）を有するモノマー（Ｃ）としては、（メタ）アクリロイル基を有する（メタ）アクリレートモノマー（Ｃ１）、アリル基を有するアリルモノマー（Ｃ２）、ビニル基を有するビニルモノマー（Ｃ３）、マレイミド基を有するモノマー（Ｃ４）が挙げられる。但し、このモノマー（Ｃ）は化合物（Ａ）と化合物（Ｂ）を除く。
これらのうち好ましくは（Ｃ１）、（Ｃ２）、（Ｃ３）であり、特に好ましくは（Ｃ１）である。
【００３２】
（メタ）アクリロイル基を有する（メタ）アクリレートモノマー（Ｃ１）としては、公知の（メタ）アクリレートであれば、特に限定されずに用いられ、１官能（メタ）アクリレート（Ｃ１１）、２官能（メタ）アクリレート（Ｃ１２）、３官能（メタ）アクリレート（Ｃ１３）及び４〜６官能（メタ）アクリレート（Ｃ１４）等が挙げられる。
例えば２官能（メタ）アクリレートとは、（メタ）アクリロイル基の数が２個であることを意味し、以下同様の記載法を用いる。
【００３３】
１官能（メタ）アクリレート（Ｃ１１）としては、炭素数２〜３０のアルコールと（メタ）アクリル酸のエステル化物、ベンジル（メタ）アクリレート、フェノキシエチル（メタ）アクリレート、ｏ−、ｍ−又はｐ−フェニルフェノールのモノ（メタ）アクリレート、３，３’−ジフェニル−４，４’−ジヒドロキシビフェニルのモノ（メタ）アクリレート、ノニルフェノキシポリエチレングリコール（メタ）アクリレート及びアクリロイルモルフォリン等が挙げられる。
【００３４】
（Ｃ１１）のうち、硬化性の観点から好ましくはアクリロイルモルフォリン、フェノキシエチル（メタ）アクリレート及びイソボロニルアクリレートである。
【００３５】
２官能（メタ）アクリレート（Ｃ１２）としては、炭素数２〜３０の多価（好ましくは２〜８価）アルコールと（メタ）アクリル酸のエステル化物、炭素数２〜３０の多価（好ましくは２〜８価）アルコールのアルキレンオキサイド（アルキレン基の炭素数２〜４）１〜３０モル付加物と（メタ）アクリル酸のエステル化物、ＯＨ基含有両末端エポキシアクリレート、ビスフェノールＡのエチレンオキサイド付加物のジ（メタ）アクリレート及びフルオレンのエチレンオキサイド付加物のジ（メタ）アクリレート等が挙げられる。
【００３６】
（Ｃ１２）のうち、硬度の観点から好ましくは炭素数４〜１０の２価アルコールと（メタ）アクリル酸のエステル化物であり、更に好ましくは１，６−ヘキサンジオールジアクリレートである。
【００３７】
３官能（メタ）アクリレート（Ｃ１３）としては、炭素数３〜３０の３価以上（好ましくは３〜８価）アルコールと（メタ）アクリル酸のエステル化物［例えばグリセリンのトリ（メタ）アクリレート、トリメチロールプロパンのトリ（メタ）アクリレート、ペンタエリスリトールのトリ（メタ）アクリレート］、及び炭素数３〜３０の３価以上（好ましくは３〜８価）のアルコールのアルキレンオキサイド（アルキレン基の炭素数２〜４）１〜３０モル付加物と（メタ）アクリル酸のエステル化物［例えばトリメチロールプロパンのエチレンオキサイド付加物のトリ（メタ）アクリレート］等が挙げられる。
【００３８】
４〜６官能（メタ）アクリレート（Ｃ１４）としては、炭素数５〜３０の４価以上（好ましくは４〜８価）アルコールと（メタ）アクリル酸のエステル化物［例えばペンタエリスリトールのテトラ（メタ）アクリレート、ジペンタエリスリトールのペンタ（メタ）アクリレート及びジペンタエリスリトールのヘキサ（メタ）アクリレート］及び炭素数５〜３０の４価以上（好ましくは４〜８価）のアルコールのアルキレンオキサイド（アルキレン基の炭素数２〜４）１〜３０モル付加物と（メタ）アクリル酸のエステル化物［例えばジペンタエリスリトールのエチレンオキサイド付加物のテトラ（メタ）アクリレート、ジペンタエリスリトールのエチレンオキサイド付加物のペンタ（メタ）アクリレート、ジペンタエリスリトールのプロピレンオキサイド付加物のペンタ（メタ）アクリレート］等が挙げられる。
【００３９】
（Ｃ１３）及び（Ｃ１４）のうち、硬度の観点から好ましくはトリメチロールプロパンのトリ（メタ）アクリレート、ペンタエリスリトールのトリ（メタ）アクリレート、ペンタエリスリトールのテトラ（メタ）アクリレート、ジペンタエリスリトールのペンタ（メタ）アクリレート及びジペンタエリスリトールのヘキサ（メタ）アクリレートである。
【００４０】
アリル基を有するアリルモノマー（Ｃ２）としては、アリルグリシジルエーテル、トリメチロールプロパンジアリルエーテル、ペンタエリスリトールトリアリルエーテル、トリメリット酸トリアリル及びピロメリット酸テトラアリル等が挙げられる。
【００４１】
（Ｃ２）のうち、硬度の観点から好ましくはトリメリット酸トリアリル、ピロメリット酸テトラアリル及びペンタエリスリトールトリアリルエーテルである。
【００４２】
ビニル基を有するビニルモノマー（Ｃ３）としては、Ｎ−ビニルピロリドン、Ｎ−ビニルカプロラクタム、１，４−ブタンジオールジビニルエーテル、シクロヘキサンジメタノールジビニルエーテル及びジエチレングリコールジビニルエーテル等が挙げられる。
【００４３】
（Ｃ３）のうち、硬度の観点から好ましくはＮ−ビニルカプロラクタム、１，４−ブタンジオールジビニルエーテル及びシクロヘキサンジメタノールジビニルエーテルである。
【００４４】
マレイミド基を有するモノマー（Ｃ４）としては、Ｎ−フェニルマレイミド、Ｎ−シクロヘキシルマレイミド、Ｎ−メチルフェニルマレイミド、Ｎ−ナフチルマレイミド、Ｎ−ヒドロキシフェニルマレイミド、Ｎ−メトキシフェニルマレイミド、Ｎ−カルボキシフェニルマレイミド、Ｎ−ニトロフェニルマレイミド及びＮ−ベンジルマレイミド等が挙げられる。
【００４５】
硬化性樹脂組成物中のエチレン性重合性基を有するモノマー（Ｃ）の含有量は、硬度の観点から１０〜９２重量％であり、好ましくは２０〜９２重量％であり、更に好ましくは３０〜９２重量％である。
【００４６】
硬化性樹脂組成物は、硬化性を向上させる目的でラジカル重合開始剤（Ｄ）をさらに含有させることが好ましい。
ラジカル重合開始剤（Ｄ）としては、フォスフィンオキサイド化合物（Ｄ１）、ベンゾイルホルメート化合物（Ｄ２）、チオキサントン化合物（Ｄ３）、オキシムエステル化合物（Ｄ４）、ヒドロキシベンゾイル化合物（Ｄ５）、ベンゾフェノン化合物（Ｄ６）、ケタール化合物（Ｄ７）、１，３−α−アミノアルキルフェノン化合物（Ｄ８）などが挙げられる。
【００４７】
フォスフィンオキサイド化合物（Ｄ１）としては、ビス（２，４，６−トリメチルベンゾイル）−フェニルフォスフィンオキサイド及び２，４，６−トリメチルベンゾイルジフェニルホスフィンオキサイド等が挙げられる。
【００４８】
ベンゾイルホルメート化合物（Ｄ２）としては、メチルベンゾイルホルメート等が挙げられる。
【００４９】
チオキサントン化合物（Ｄ３）としては、イソプロピルチオキサントン等が挙げられる。
【００５０】
オキシムエステル化合物（Ｄ４）としては、１，２−オクタンジオン，１−［４−（フェニルチオ）−，２−（Ｏ−ベンゾイルオキシム）］及びエタノン，１−［９−エチル−６−（２−メチルベンゾイル）−９Ｈ−カルバゾール−３−イル］−，１（Ｏ−アセチルオキシム））等が挙げられる。
【００５１】
ヒドロキシベンゾイル化合物（Ｄ５）としては、２−ヒドロキシ−２−メチル−１−フェニルプロパン−１−オン、１−ヒドロキシシクロヘキシルフェニルケトン及びベンゾインアルキルエーテル等が挙げられる。
【００５２】
ベンゾフェノン化合物（Ｄ６）としては、ベンゾフェノン等が挙げられる。
【００５３】
ケタール化合物（Ｄ７）としては、ベンジルジメチルケタール等が挙げられる。
【００５４】
１，３−α−アミノアルキルフェノン化合物（Ｄ８）としては、２−メチル−１−（４−メチルチオフェニル）−２−モルフォリノプロ−ブタノン−１及び２−（ジメチルアミノ）−２−［（４−メチルフェニル）メチル］−１−［４−（４−モルホリニル）フェニル］−１−ブタノン等が挙げられる。
【００５５】
これらの光重合開始剤（Ｄ）のうち、硬化性及び硬化物の着色の観点から好ましくは、フォスフィンオキサイド化合物（Ｄ１）及び１，３−α−アミノアルキルフェノン化合物（Ｄ８）である。
【００５６】
硬化性組成物中のラジカル重合開始剤（Ｄ）の含有量は、硬化性及び透明性の観点から、好ましくは５〜２０重量％であり、更に好ましくは５〜１５重量％である。
【００５７】
本発明の硬化性組成物には、本発明の効果を阻害しない範囲で必要により種々の添加剤を含有させてもよい。
添加剤としては、可塑剤、有機溶剤、分散剤、消泡剤、チクソトロピー性付与剤（増粘剤）、スリップ性向上剤、酸化防止剤、ヒンダードアミン系光安定剤及び紫外線吸収剤等が挙げられる。
【００５８】
本発明の硬化性組成物は、必要により溶剤で希釈して、基材の少なくとも片面の少なくとも一部に塗布し、必要により乾燥させた後、活性エネルギー線（紫外線、電子線、Ｘ線等）を照射して硬化させることにより、硬化膜を有するハードコート被覆物を得ることができる。
塗工に際しては、例えば塗工機［バーコーター、グラビアコーター、ロールコーター（サイズプレスロールコーター、ゲートロールコーター等）、エアナイフコーター、スピンコーター、ブレードコーター、インクジェット塗布等］が使用できる。
塗工膜厚は、硬化乾燥後の膜厚として、０．５〜３００μｍである。乾燥性、硬化性の観点から好ましい上限は２５０μｍであり、硬度の観点から好ましい下限は１μｍである。
【００５９】
上記の透明基材としては、ガラス基材やメチルメタクリレート（共）重合物、ポリエチレンテレフタレート、ポリカーボネート、ポリトリアセチルセルロース及びポリシクロオレフィン等の樹脂からなるものが挙げられる。
【００６０】
本発明の組成物を溶剤で希釈して使用する場合は、塗工後に乾燥するのが好ましい。乾燥方法としては、例えば熱風乾燥（ドライヤー等）が挙げられる。
乾燥温度は、１０〜２００℃、塗膜の平滑性及び外観の観点から好ましい上限は１５０℃、乾燥速度の観点から好ましい下限は３０℃である。
【００６１】
本発明における活性エネルギー線には、紫外線、電子線、Ｘ線、赤外線及び可視光線が含まれる。これらの活性エネルギー線のうち硬化性と樹脂劣化の観点から好ましくは紫外線と電子線である。
【００６２】
本発明の活性エネルギー線硬化性組成物を紫外線により硬化させる場合は、ＬＥＤ光源紫外線照射装置［例えば、ＬＥＤ光源紫外線照射装置「ＦＪ１００  １５０×２０  ３６５、ｐｈｏｓｅｏｎ  ＴＥＣＨＮＯＬＯＧＹ（株）製］］が使用できる。
なお、ＬＥＤ光源は、その他の紫外線光源と比較して、低消費電力でオゾンの発生も少なくランニングコストが低く環境負荷が少ない。
紫外線の照射量は、組成物の硬化性及び硬化物の可撓性の観点から好ましくは５０〜１０，０００ｍＪ／ｃｍ２、更に好ましくは２００〜５，０００ｍＪ／ｃｍ２である。
なお、本発明の活性エネルギー線硬化性組成物は、ＬＥＤ光源の他に、広域波長の紫外線を発する高圧水銀灯、超高圧水銀灯、メタルハライドランプなどの紫外線照射装置ももちろん適用でき、性能を発揮する。
【実施例】
【００６３】
以下、実施例及び比較例により本発明をさらに説明するが、本発明はこれらに限定されるものではない。以下、特に定めない限り、％は重量％、部は重量部を示す。
【００６４】
実施例１〜１５及び比較例１〜４
表１及び表２に示す配合組成（重量部）で均一に混合して、実施例及び比較例の各樹脂組成物を得た。
【００６５】
【表１】
2019026833.tif 000002
【００６６】
【表２】
2019026833.tif 000003
【００６７】
なお、表１中で使用した原料は以下の通りである。
（Ａ−１）：１，４−ビス（３−メルカプトブチリルオキシ）ブタン［商品名：カレンズ  ＭＴ  ＢＤ１、昭和電工（株）製］
（Ａ−２）：ペンタエリスリトールテトラキス（３−メルカプトブチレート）  ［商品名：カレンズ  ＭＴ  ＰＥ１、昭和電工（株）製］
（Ａ−３）：ペンタエリスリトールテトラキス（３−メルカプトプロピオネート）［商品名：ＰＥＭＰ、ＳＣ有機化学（株）製］
（Ａ−４）：トリメチロールプロパントリス（３−メルカプトプロピオネート）［商品名：ＴＭＭＰ、ＳＣ有機化学（株）製］  
（Ｂ−１）：２−アクリロイルエチルアシッドフォスフェートとビス［２−（アクリロイオキシ）エチル］フォスフェートの混合物［商品名：ＫＡＹＡＲＡＤ  ＰＭ−２、日本化薬（株）製、２種のフォスフェートのＨＯＭＯの重量による相加平均：−７．７ｅＶ］
（Ｂ−２）：２−メタクリロイロキシエチルカプロラクタム変性アシッドホスフェート［商品名：ＫＡＹＡＲＡＤ  ＰＭ−２１、日本化薬（株）製、ＨＯＭＯ：−７．１ｅＶ］
（Ｂ−３）：リン酸エステル化合物［商品名：ＣＲ−７３３Ｓ、大八化学工業（株）製、ＨＯＭＯ：−６．６ｅＶ］
（Ｂ−４）：エチドロン酸［ＨＯＭＯ：−７．７ｅＶ］
（Ｂ−５）：フェニルホスホン酸［ＨＯＭＯ：−７．１ｅＶ］
（Ｂ’−１）：ヒドロキノン［ＨＯＭＯ：−５．４ｅＶ］
（Ｂ’−２）：ビニルスルホン酸［ＨＯＭＯ：−８．１ｅＶ］
（Ｃ−１）：アクリロイルモルフォリン［商品名：ＡＣＭＯ、ＫＪケミカルズ（株）製］
（Ｃ−２）：イソボロニルアクリレート［商品名：ＩＢＸＡ、大阪有機化学工業（株）製］
（Ｃ−３）：１，６−ヘキサンジオールジアクリレート［商品名：ビスコート＃２３０、大阪有機化学工業（株）製］
（Ｃ−４）：ペンタエリスリトールテトラアクリレート［商品名：ネオマーＥＡ−３００、三洋化成工業（株）製］
（Ｃ−５）：トリメリット酸トリアリル［商品名：ＴＲＩＡＭ−７０５、和光純薬工業（株）製］
（Ｃ−６）：ペンタエリスリトールトリアリルエーテル［商品名：ネオアリルＰ−３０、（株）大阪ソーダ製］
（Ｃ−７）：トリメチロールプロパントリアクリレート［商品名：ＮＫエステル  Ａ−ＴＭＭＴ、新中村化学工業（株）製］
（Ｃ−８）：ジペンタエリスリトール（ペンタ／ヘキサ）アクリレート［商品名：ネオマー  ＤＡ−６００、三洋化成工業（株）製］
（Ｃ−９）：ピロメリット酸テトラアリル［商品名：ＴＲＩＡＭ−８０５、富士フィルム和光純薬（株）製］
（Ｃ−１０）：Ｎ−ビニルカプロラクタム［商品名：ＮＶＣ、ＢＡＳＦ社製］
（Ｃ−１１）：１，４−ブタンジオールジビニルエーテル［商品名：ＢＤＶＥ、日本カーバイド工業（株）製］
（Ｃ−１２）：シクロヘキサンジメタノールジビニルエーテル［商品名：ＣＨＤＶＥ、日本カーバイド工業（株）製］
（Ｄ−１）：２，４，６−トリメチルベンゾイルジフェニルホスフィンオキサイド［商品名：イルガキュアＴＰＯ、ＢＡＳＦ（株）社製、アシルフォスフィンオキサイド系重合開始剤］
（Ｄ−２）：ビス（２，４，６−トリメチルベンゾイル）フェニルホスフィンオキサイド［商品名：イルガキュア８１９、ＢＡＳＦ社製、アシルフォスフィンオキサイド系重合開始剤］
（Ｄ−３）：２−（ジメチルアミノ）−２−［（４−メチルフェニル）メチル］−１−［４−（４−モルホリニル）フェニル］−１−ブタノン［商品名：イルガキュア３７９、ＢＡＳＦ社製、アルキルフェノン系ラジカル重合開始剤］
スリップ性向上剤：アルキレンオキサイド変性ポリジメチルシロキサン［商品名「ＢＹＫ−３０２」、ビックケミー・ジャパン（株）製］
【００６８】
実施例１〜１５及び比較例１〜４で作製した硬化性樹脂組成物のＬＥＤ光源照射による硬化性、鉛筆硬度、硬化物の全光線透過率、密着性及び貯蔵安定性の評価を行った。
【００６９】
＜ＬＥＤ光源による硬化性の評価＞
硬化性組成物をガラス基板にスピンコーターで、硬化後の膜厚が１０μｍになるように塗布し、ＬＥＤ光源紫外線照射装置［型番「ＦＪ１００  １５０×２０  ３８５、ｐｈｏｓｅｏｎ  ＴＥＣＨＮＯＬＯＧＹ（株）製、照射波長  ３８５ｎｍ］により、紫外線を照射強度５００ｍＷ／ｃｍ２で２秒照射、積算露光量１０００ｍＪ／ｃｍ２で露光し、硬化性組成物を硬化させた。
【００７０】
硬化物の表面を指で触ってべた付きがあるかどうか確認し、下記の判定基準で評価した。
○：べた付きが全く無い
×：べた付きが残っている
【００７１】
＜鉛筆硬度の測定＞
硬化性の評価で得られた硬化物をＪＩＳ  Ｋ−５４００に準じ、鉛筆硬度を測定した。
なお、ハードコート用途に使用する場合、この試料作成条件での鉛筆硬度は一般には２Ｈ以上であることが必要である。
【００７２】
＜全光線透過率の評価＞
硬化性の評価で得られた硬化物を、ＪＩＳ−Ｋ７１０５に準拠し、全光線透過率測定装置［商品名「ｈａｚｅ−ｇａｒｄｄｕａｌ」、ＢＹＫ  ｇａｒｄｎｅｒ（株）製］を用いて全光線透過率（％）を測定した。
なお、この試料作成条件で作成し、一般的なハードコート用途に使用する場合、全光線透過率は８８％以上であることが必要である。
【００７３】
＜密着性の評価＞
ＪＩＳ  Ｋ５６００−５−６に準拠して行った。
前記で得られた硬化物を、２３℃、相対湿度５０％の環境下で２４時間静置した後、１ｍｍ幅にカッターナイフで切込みを入れて碁盤目（５×５個）を作成した。
碁盤目上にセロハン粘着テープを貼り付け、９０度剥離を行い、ガラス基材からの硬化物の剥離状態を目視で観察した。２５マス中の剥離せずに密着しているマス目の個数を数えて評価した。
【００７４】
＜貯蔵安定性の評価＞
作成した硬化性樹脂組成物をガラス容器に密栓し、４０℃環境下で貯蔵し、３０日間経過後に取り出して、粘度を測定し、初期の粘度との変化率を算出し、下記の判定基準で評価した。
変化率（％）＝（３０日後粘度−初期粘度）／初期粘度×１００
○：１０％未満
×：１０％以上
【００７５】
本発明の実施例１〜１５の硬化性樹脂組成物は、表１に示す通り、ＬＥＤ光源による硬化性、鉛筆硬度、全光線透過率、密着性及び貯蔵安定性のすべての点で優れている。
一方、チオール基を有する化合物（Ａ）を含有しない比較例１は硬化性、鉛筆硬度及び密着性が不十分である。また、最高被占軌道（ＨＯＭＯ）が−８．０〜−５．５ｅＶである化合物（Ｂ）を含有しない比較例２、ＨＯＭＯが−５．４ｅＶの化合物（Ｂ’−１）を含有する比較例３、ＨＯＭＯが−８．１ｅＶの化合物（Ｂ’−２）を含有する比較例４はいずれも貯蔵安定性が不十分である。
【産業上の利用可能性】
【００７６】
本発明の硬化性組成物は硬化性が高く、かつ貯蔵安定性も高く、基材への密着性、硬化性、硬度に優れているため、ハードコート膜、インクジェット用ＵＶ樹脂として好適に使用できる。
本発明により、高感度化や特性向上が期待できる用途の例としては、重合あるいは架橋反応を利用した成形樹脂、注型樹脂、光造形用樹脂、封止剤、歯科用重合レジン、印刷インキ、インクジェット用ＵＶ樹脂、印刷ニス、塗料、印刷版用感光性樹脂、印刷用カラープルーフ、カラーフィルター用レジスト、ブラックマトリクス用レジスト、液晶用フォトスペーサー、リアプロジェクション用スクリーン材料、光ファイバー、プラズマディスプレー用リブ材、ドライフィルムレジスト、プリント基板用レジスト、ソルダーレジスト、半導体用フォトレジスト、マイクロエレクトロニクス用レジスト、マイクロマシン用部品製造用レジスト、エッチング用レジスト、マイクロレンズアレー、絶縁材、ホログラム材料、光学スイッチ、導波路用材料、オーバーコート剤、粉末コーティング、接着剤、粘着剤、離型剤、光記録媒体、粘接着剤、剥離コート剤、マイクロカプセルを用いた画像記録材料のための組成物、各種デバイスなどが挙げられる。